(57)【要約】   ポリ乳酸樹脂を含み、  広角Ｘ線測定におけるステレオ化率が９９％以上１００％以下であり、  ＴＭＡ測定における８０℃での収縮率が−５％以上３％以下であり、  ヘイズが５％以下であることを特徴とする成形体。  耐熱性、透明性に優れたポリ乳酸樹脂を含む成形体を提供する。【特許請求の範囲】
【請求項１】
ポリ乳酸樹脂を含み、
広角Ｘ線測定におけるステレオ化率が９９％以上１００％以下であり、
ＴＭＡ測定における８０℃での収縮率が−５％以上３％以下であり、
ヘイズが５％以下であることを特徴とする成形体。
【請求項２】
広角Ｘ線測定における結晶サイズが２５ｎｍ以上５０ｎｍ以下であることを特徴とする、請求項１に記載の成形体。
【請求項３】
広角Ｘ線測定における結晶化度が１０％以上５０％以下であることを特徴とする、請求項１又は２に記載の成形体。
【請求項４】
結晶核剤及び／又は可塑剤を含むことを特徴とする、請求項１〜３のいずれかに記載の成形体。
【請求項５】
請求項１〜４のいずれかに記載の成形体の製造方法であって、
ポリ乳酸樹脂を含むシートを予熱する工程（以下、予熱工程という）、及び予熱したシートを成形する工程（以下、成形工程という）を有し、
予熱工程におけるシートの温度が、１６５℃〜２４０℃であることを特徴とする、成形体の製造方法。
【請求項６】
前記予熱工程が、間接加熱方式によることを特徴とする、請求項５に記載の成形体の製造方法。
【請求項７】
前記予熱工程が、熱板直接加熱方式による、成形体の製造方法であって、
結晶化度が１０％以上５０％以下のポリ乳酸樹脂を含むシートを製造し、該シートを予熱工程に通すことを特徴とする、請求項５に記載の成形体の製造方法。
【請求項８】
予熱工程において、成形前シート中のポリ乳酸樹脂の結晶化度（Ｘｃ）と、シート中のポリ乳酸樹脂の冷結晶化温度（Ｔｃ）と、予熱工程における平均昇温速度（Ｖ）が式（Ａ）を満たすことを特徴とする、請求項６に記載の成形体の製造方法。
(（１２０−Ｔｃ）／Ｖ０．３) ＋Ｘｃ／１０≧９  ・・・式（Ａ）
【請求項９】
前記冷結晶化温度（Ｔｃ）が、９５℃以下であることを特徴とする、請求項８に記載の成形体の製造方法。
【発明の詳細な説明】
【技術分野】
【０００１】
本発明は透明性、耐熱性に優れた成形体に関するものである。
【背景技術】
【０００２】
ポリ乳酸は、透明性に優れた溶融成形可能な高分子であり、生分解性の特徴を有することから使用した後は自然環境中で分解して炭酸ガスや水として放出される生分解性プラスチックとしての開発が進められてきた。一方、近年では、ポリ乳酸自身が二酸化炭素や水を起源とする再生可能資源（バイオマス）を原料としているため、使用後に二酸化炭素が放出されたとしても地球環境中における二酸化炭素は増減しないというカーボンニュートラルの性質が注目され、環境低負荷材料としての利用が期待されている。さらに、ポリ乳酸のモノマーである乳酸は微生物を利用した発酵法により安価に製造されつつあり、石油系プラスチック製の汎用ポリマーの代替素材としても検討されるようになってきており、包装材料、雑貨などへと実用化が進むとともに、食品用の成形容器、飲料用カップ蓋としても使用されるようになってきた。しかしながら、ポリ乳酸は、一般的に食品用の成形容器として使用されているポリプロピレンや二軸延伸ポリスチレンと比較すると耐熱性が低いため、耐熱性が要求されない容器に限定されているのが現状である。【０００３】
このような問題点を解決する手段の一つとして、ステレオコンプレックスを形成するポリ乳酸樹脂の利用が注目されている。ステレオコンプレックスを形成するポリ乳酸樹脂は光学活性なポリ−Ｌ−乳酸とポリ−Ｄ−乳酸を混合することにより形成され、通常のポリ乳酸樹脂と比較して非常に高い融点と結晶化速度を有する。ステレオコンプレックス結晶を含むポリ乳酸は高温下でも高い剛性を示すため、耐熱性を要求される容器への展開が期待される。またステレオコンプレックス結晶を有したポリ乳酸は結晶化しているにも関わらず非常に高い透明性を示すことが知られており、透明性が非常に重視される食品容器等の用途に適した材料であると言える。このような背景から特許文献１や特許文献２のようなポリ−Ｌ−乳酸とポリ−Ｄ−乳酸の混合体からなる成形体に関する出願が行われている。
【先行技術文献】
【特許文献】
【０００４】
【特許文献１】特開２００７−９０５５０号公報
【特許文献２】特開２００８−６３５０２号公報
【発明の概要】
【発明が解決しようとする課題】
【０００５】
しかしながら、特許文献１では、成形体のＤＳＣ測定による成形体中のステレオコンプレックス結晶の有無により成形体の耐熱性を判断しているのみであり、実際に成形体が熱にさらされた際の収縮量等の変形に関する記載はなく成形体の耐熱性が実用化に耐えうるものかどうかが不明確であった。また特許文献２では、成形時のシート温度が１４０℃程度と、ステレオコンプレックス結晶の融点よりも５０℃以上低い温度で成形しているため成形時の無理な延伸によりボイドが発生したためか、ヘイズが２０％以上と高くなっており透明性に劣るという問題があった。本発明は、耐熱性・透明性に優れたポリ乳酸成形体を提供することを目的としたものである。
【課題を解決するための手段】
【０００６】
本発明は、上記課題を解決するため、次の構成を有する。すなわち、以下である。
１）  ポリ乳酸樹脂を含み、
広角Ｘ線測定におけるステレオ化率が９９％以上１００％以下であり、
ＴＭＡ測定における８０℃での収縮率が−５％以上３％以下であり、
ヘイズが５％以下であることを特徴とする成形体。
２）  広角Ｘ線測定における結晶サイズが２５ｎｍ以上５０ｎｍ以下であることを特徴とする、１）に記載の成形体。
３）  広角Ｘ線測定における結晶化度が１０％以上５０％以下であることを特徴とする、１）又は２）に記載の成形体。
４）  結晶核剤及び／又は可塑剤を含むことを特徴とする、１）〜３）のいずれかに記載の成形体。
５）  １）〜４）のいずれかに記載の成形体の製造方法であって、
ポリ乳酸樹脂を含むシートを予熱する工程（以下、予熱工程という）、及び予熱したシートを成形する工程（以下、成形工程という）を有し、
予熱工程におけるシートの温度が、１６５℃〜２４０℃であることを特徴とする、成形体の製造方法。
６）  前記予熱工程が、間接加熱方式によることを特徴とする、５）に記載の成形体の製造方法。
７）  前記予熱工程が、熱板直接加熱方式による、成形体の製造方法であって、
結晶化度が１０％以上５０％以下のポリ乳酸樹脂を含むシートを製造し、該シートを予熱工程に通すことを特徴とする、５）に記載の成形体の製造方法。
８）  予熱工程において、成形前シート中のポリ乳酸樹脂の結晶化度（Ｘｃ）と、シート中のポリ乳酸樹脂の冷結晶化温度（Ｔｃ）と、予熱工程における平均昇温速度（Ｖ）が式（Ａ）を満たすことを特徴とする、６）に記載の成形体の製造方法。【０００７】
(（１２０−Ｔｃ）／Ｖ０．３) ＋Ｘｃ／１０≧９  ・・・式（Ａ）
９）  前記冷結晶化温度（Ｔｃ）が、９５℃以下であることを特徴とする、８）に記載の成形体の製造方法。
【発明の効果】
【０００８】
本発明によれば、耐熱性・透明性に優れたポリ乳酸樹脂を含む成形体を提供することが可能となる。
【発明を実施するための形態】
【０００９】
本発明の成形体は、ポリ乳酸樹脂を含むことが重要である。本発明の成形体は、ポリ乳酸樹脂を含みさえすれば、その含有量は特に限定されるものではないが、好ましくは成形体１００質量％において、ポリ乳酸樹脂を５０質量％以上１００質量％以下含むことが好ましく、より好ましくはポリ乳酸樹脂を８０質量％以上１００質量％以下含み、特に好ましくはポリ乳酸樹脂を９０質量％以上１００質量％以下含む態様である。
【００１０】
ここでポリ乳酸樹脂とは、該ポリ乳酸樹脂を構成する全ての単量体成分１００モル％において、乳酸成分を７０モル％以上１００モル％以下含む樹脂を意味する。
【００１１】
また本発明に用いるポリ乳酸樹脂は、（Ａ）ポリ−Ｄ−乳酸とポリ−Ｌ−乳酸の混合物、（Ｂ）ポリ−Ｌ−乳酸からなるセグメントとポリ−Ｄ−乳酸からなるセグメントで構成されるポリ乳酸ブロック共重合体、あるいは（Ｃ）ポリ−Ｌ−乳酸とポリ−Ｄ−乳酸と前記ポリ乳酸ブロック共重合体の混合物であることが好ましい。このようなポリ乳酸樹脂とすることで、耐熱性を高くすることができ、また、広角Ｘ線測定におけるステレオ化率を９９％以上１００％以下とするためにも、ポリ乳酸樹脂は、上述の（Ａ）〜（Ｃ）のいずれかとすることが好ましい。
【００１２】
本発明におけるポリ−Ｌ−乳酸とは、ポリ乳酸樹脂を構成する全ての単量体成分１００モル％において、Ｌ−乳酸成分を７０モル％以上１００モル％以下含むポリ乳酸樹脂を意味する。また本発明におけるポリ−Ｄ−乳酸とは、ポリ乳酸樹脂を構成する全ての単量体成分１００モル％において、Ｄ−乳酸成分を７０モル％以上１００モル％以下含むポリ乳酸樹脂を意味する。なおポリ−Ｌ−乳酸としては、ポリ乳酸樹脂中の乳酸成分を１００モル％として、さらにＬ−乳酸成分を９０モル％以上１００モル％以下含有していることがより好ましく、９５モル％以上１００モル％以下含有していることがさらに好ましく、９８モル％以上１００モル％以下含有していることが特に好ましい。また、ポリ−Ｄ−乳酸としては、ポリ乳酸樹脂中の乳酸成分を１００モル％として、さらにＤ−乳酸成分を９０モル％以上１００モル％以下含有していることがより好ましく、９５モル％以上１００モル％以下含有していることがさらに好ましく、９８モル％以上１００モル％以下含有していることが特に好ましい。
【００１３】
本発明におけるポリ乳酸ブロック共重合体は、ポリ−Ｌ−乳酸からなるセグメント及びポリ−Ｄ−乳酸からなるセグメントから構成される。ここでいうポリ−Ｌ−乳酸、ポリ−Ｄ−乳酸の意味は、前述の通りである。つまり、ポリ−Ｌ−乳酸からなるセグメント及びポリ−Ｄ−乳酸からなるセグメントから構成されるポリ乳酸ブロック共重合体とは、その重合体中にポリ−Ｌ−乳酸からなる部分とポリ−Ｄ−乳酸からなる部分とを有する重合体を意味する。
【００１４】
なお、ポリ乳酸樹脂は、本発明の性能を損なわない範囲で、乳酸成分（Ｌ−乳酸成分またはＤ−乳酸成分）以外の他の成分を含んでいてもよい。他の成分としては、多価カルボン酸、多価アルコール、ヒドロキシカルボン酸、ラクトンなどが挙げられ、具体的には、コハク酸、アジピン酸、セバシン酸、フマル酸、テレフタル酸、イソフタル酸、２，６−ナフタレンジカルボン酸、５−ナトリウムスルホイソフタル酸、５−テトラブチルホスホニウムスルホイソフタル酸などの多価カルボン酸類またはそれらの誘導体、エチレングリコール、プロピレングリコール、ブタンジオール、ペンタンジオール、ヘキサンジオール、オクタンジオール、ネオペンチルグリコール、グリセリン、トリメチロールプロパン、ペンタエリスリトール、トリメチロールプロパンまたはペンタエリスリトールにエチレンオキシドまたはプロピレンオキシドを付加した多価アルコール、ビスフェノールにエチレンオキシドを付加反応させた芳香族多価アルコール、ジエチレングリコール、トリエチレングリコール、ポリエチレングリコール、ポリプロピレングリコールなどの多価アルコール類またはそれらの誘導体、グリコール酸、３−ヒドロキシ酪酸、４−ヒドロキシ酪酸、４−ヒドロキシ吉草酸、６−ヒドロキシカプロン酸などのヒドロキシカルボン酸類、およびグリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などが挙げられる
本発明におけるポリ乳酸樹脂として、前述の（Ａ）の場合（ポリ−Ｌ−乳酸とポリ−Ｄ−乳酸の混合物を用いる場合）のポリ−Ｌ−乳酸およびポリ−Ｄ−乳酸の重量平均分子量、前述の（Ｂ）の場合（ポリ乳酸ブロック共重合体を用いる場合）のポリ乳酸ブロック共重合体の重量平均分子量、および前述の（Ｃ）の場合（ポリ−Ｌ−乳酸、ポリ−Ｄ−乳酸および前記ポリ乳酸ブロック共重合体の混合物を用いる場合）のポリ−Ｌ−乳酸、ポリ−Ｄ−乳酸、およびポリ乳酸ブロック共重合体の重量平均分子量は、特に限定されるものではないが、いずれも１０万以上５０万以下の範囲であることが、成形性および機械物性の点で好ましい。より好ましくは１２万以上４０万以下の範囲であり、さらに好ましくは１３万以上３５万以下の範囲であることを好ましい。
【００１５】
本発明におけるポリ乳酸樹脂として、前述の（Ｂ）を用いる場合（ポリ−Ｌ−乳酸からなるセグメント及びポリ−Ｄ−乳酸からなるセグメントから構成されるポリ乳酸ブロック共重合体を用いる場合）、ポリ−Ｌ−乳酸からなるセグメント及びポリ−Ｄ−乳酸からなるセグメントの重量平均分子量は、特に限定されるものではないが、ポリ乳酸ブロック共重合体中のポリ−Ｌ−乳酸からなるセグメントまたはポリ−Ｄ−乳酸からなるセグメントのうち、いずれか一方のセグメントの重量平均分子量が６万以上３０万以下であり、他方のセグメントの重量平均分子量が１万以上１０万以下であることが好ましい。ポリ乳酸ブロック共重合体中のポリ−Ｌ−乳酸からなるセグメントまたはポリ−Ｄ−乳酸からなるセグメントについて、さらに好ましくは、一方のセグメントの重量平均分子量が１０万以上２７万以下、他方のセグメントの重量平均分子量が２万以上８万以下であり、特に好ましくは、一方のセグメントの重量平均分子量が１５万以上２４万以下、他方のセグメントの重量平均分子量が３万以上６万以下である。
【００１６】
本発明において、ポリ乳酸樹脂として前述の（Ａ）〜（Ｃ）のいずれかとする場合、ポリ乳酸樹脂全体におけるＬ−乳酸単位とＤ−乳酸単位の質量比は、８０：２０〜２０：８０であることが好ましく、７５：２５〜２５：７５であることがより好ましく、さらには７０：３０〜３０：７０であることが好ましい。Ｌ−乳酸単位とＤ−乳酸単位のそれぞれの質量比が、８０：２０〜２０：８０の範囲であると、ポリ乳酸樹脂がステレオコンプレックス結晶を形成しやすく、その結果、高温下でも高い剛性を示すようになる。
【００１７】
本発明において、ポリ乳酸樹脂として前述の（Ａ）とする場合（ポリ−Ｌ−乳酸とポリ−Ｄ−乳酸の混合物を用いる場合）、その製造方法としては、ポリ−Ｌ−乳酸とポリ−Ｄ−乳酸とを溶融混練してなる方法をとることが可能であるが、この溶融混錬する方法は特に限定されるものではない。例えばポリ−Ｌ−乳酸とポリ−Ｄ−乳酸のうち、融点の高い方の成分の融解終了温度以上で溶融混練する方法、溶媒中で混合した後に溶媒を除く方法、あるいは溶融状態のポリ−Ｌ−乳酸とポリ−Ｄ−乳酸の少なくとも一方を、あらかじめ融点−５０℃〜融点＋２０℃の温度範囲内で溶融機内にてせん断を付与しながら滞留させた後、ポリ−Ｌ−乳酸とポリ−Ｄ−乳酸とからなる混合物の結晶が残存するように混合する方法などが挙げられる。融解終了温度以上で溶融混練する方法としては、ポリ−Ｌ−乳酸とポリ−Ｄ−乳酸とを回分法もしくは連続法で混合する方法が挙げられ、いずれの方法で混合してもよく、混練装置としては例えば、一軸押出機、二軸押出機、プラストミル、ニーダー、および減圧装置付き撹拌槽型反応機が挙げられ、均一かつ十分に混練できる観点においては二軸押出機を用いることが好ましい。
【００１８】
本発明において、ポリ乳酸樹脂として前述の（Ｂ）を用いる場合（ポリ−Ｌ−乳酸からなるセグメント及びポリ−Ｄ−乳酸からなるセグメントから構成されるポリ乳酸ブロック共重合体を用いる場合）、ポリ乳酸ブロック共重合体の製造方法は、特に限定されるものではなく、一般のポリ乳酸の製造方法を利用することができる。具体的には、ポリ−Ｌ−乳酸とポリ−Ｄ−乳酸を二軸押出機中で混合することで混合物を製造し、該混合物を固相重合することによって前記ポリ乳酸ブロック共重合体を製造する方法、原料の乳酸成分から生成した環状２量体のＬ−ラクチドまたはＤ−ラクチドのいずれか一方を触媒存在下で開環重合させ、さらに該ポリ乳酸の光学異性体であるラクチドを添加して開環重合させることで、ポリ乳酸ブロック共重合体を製造するラクチド法、ポリ−Ｌ−乳酸とポリ−Ｄ−乳酸を融点の高い方の成分の融解終了温度以上で長時間溶融混練を行うことで、Ｌ−乳酸成分のセグメントとＤ−乳酸成分のセグメントをエステル交換反応させてポリ乳酸ブロック共重合体を製造する方法、多官能性化合物をポリ−Ｌ−乳酸およびポリ−Ｄ−乳酸に混合して反応させることで、ポリ−Ｌ−乳酸とポリ−Ｄ−乳酸を多官能性化合物で共有結合させ、ポリ乳酸ブロック共重合体を製造する方法などがある。ポリ乳酸ブロック共重合体の製造方法についてはいずれの方法を利用してもよいが、ポリ−Ｌ−乳酸とポリ−Ｄ−乳酸を二軸押出機中で混合することで混合物を製造し、該混合物を固相重合する工程を経て得られたポリ乳酸ブロック共重合体が、成形体とした時の耐熱性や透明性の観点で好ましい。
【００１９】
さらに本発明において、ポリ乳酸樹脂として前述の（Ｃ）を用いる場合（ポリ−Ｌ−乳酸、ポリ−Ｄ−乳酸および前記ポリ乳酸ブロック共重合体の混合物を用いる場合）、その製造方法としては、ポリ−Ｌ−乳酸、ポリ−Ｄ−乳酸およびポリ乳酸ブロック共重合体とを溶融混練してなる方法をとることが可能であるが、この溶融混錬する方法は特に限定されるものではなく、前記、ポリ−Ｌ−乳酸とポリ−Ｄ−乳酸の混合物における溶融混錬の方法と同様の方法をとることができる。
【００２０】
本発明における成形体とは、シートを成形する工程を経て得られる、三次元形状の構造体を意味する。そして本発明における成形体とは、ポリ乳酸樹脂を含むシートを予熱する工程（以下、予熱工程という）及び予熱したシートを成形する工程を有する製造方法を経て得られることが好ましい。成形体の形状としては、三次元形状の構造体であれば特に限定されないが、底面部に多角形の形状を有する角型容器または円筒型容器等が挙げられ、トレー、カップ、ケースおよび、それらの蓋材の形状を有するものが挙げられる。また本発明の成形体としては特に形状に限定はないが、商品の展示包装用に用いられているブリスターパックなどの保形具類等、飲料自動販売機のディスプレイ用ボトル、その他各種包装用の成形体、および表面材などの各種工業材料を好ましく挙げることができる。
【００２１】
本発明の成形体は、広角Ｘ線測定におけるステレオ化率が９９％以上１００％以下であることが重要である。ここで、ステレオ化率とは、ホモのポリ乳酸よりなる結晶とステレオ結晶の和に対するステレオ結晶の含有率であり、広角Ｘ線測定により評価することができる。成形体のステレオ化率を９９％以上１００％以下、より好ましくは１００％とすることにより、高い透明性を有する成形体とすることができる。
【００２２】
成形体のステレオ化率を９９％以上１００％以下とするためには、後述する予熱工程と成形工程を有する製造方法において、予熱工程におけるシートの温度を１６５℃〜２４０℃とすることにより可能である。
【００２３】
ポリ乳酸樹脂として前述の（Ａ）〜（Ｃ）のいずれかを用いた場合、該ポリ乳酸樹脂を含む成形体の結晶化処理を行うと、通常ステレオコンプレックス結晶に加えて、一部ポリ−Ｌ−乳酸またはポリ−Ｄ−乳酸単独の結晶（以後、ホモ結晶と称する）が形成されることがある。このホモ結晶は粗大な球晶を形成するため、ステレオコンプレックス結晶とともにホモ結晶が存在すると透明性に劣ることがあり、食品用成形容器等の透明性が重視される用途での展開上問題となることがある。かかる理由からホモ結晶が非常に少ないステレオ化率９９％以上１００％以下の成形体とすることが非常に重要である。
【００２４】
本発明における成形体は、ヘイズが５％以下であることが食品容器等の透明性が重視される用途において展開するうえで重要である。ここで言うヘイズとは、成形体の厚みを考慮した値であり、２５０μｍ基準に換算した値をいう。ヘイズは低ければ低いほど良いが、成形体自体の光の吸収や表面の荒れによる散乱等から現実的な下限値は０．１％である。成形体のヘイズは、より好ましくは４％以下であり、さらに好ましくは３％以下である。
【００２５】
成形体のヘイズを５％以下とするためには、後述する予熱工程と成形工程を有する製造方法において、予熱工程におけるシートの温度を１６５℃〜２４０℃とすることにより可能である。
【００２６】
本発明の成形体のＴＭＡ測定における８０℃での収縮率は、−５％以上３％以下であることが重要である。成形体の収縮率を−５％以上３％以下に収めることで、成形体が熱に曝された際の変形を外観上遜色の無い範囲内に収めることができるとともに、例えば本発明の成形体を蓋材として用いた場合、熱に曝された後も底材との嵌合性を維持できるようになる。成形体のＴＭＡ測定における８０℃での収縮率は、より好ましくは−３％以上２％以下であり、さらに好ましくは−１％以上１％以下である。
【００２７】
成形体の８０℃での収縮率を−５％以上３％以下とするためには、後述する予熱工程と成形工程を有する製造方法において、予熱工程におけるシートの温度を１６５℃〜２４０℃とすることにより可能である。
【００２８】
本発明の成形体は、広角Ｘ線測定によって得られる結晶サイズが、２５ｎｍ以上５０ｎｍ以下であることが好ましい。結晶サイズをかかるサイズとすることで、高温下でも高い剛性を維持し成形体が熱に曝された際の変形を外観上遜色のない範囲内に収めることができ、かつ実用上問題ないレベルの耐薬品性を付与することができる。
【００２９】
成形体の結晶サイズを２５ｎｍ以上５０ｎｍ以下とするためには、後述する予熱工程と成形工程を有する製造方法において、予熱工程におけるシートの温度を１６５℃〜２４０℃とすることにより可能である。
【００３０】
また本発明において、高温下における高い剛性を維持し、かつ実用上問題ないレベルの耐薬品性を付与するためには、成形体の結晶化度は１０％以上５０%以下であることが好ましく、１３％以上５０%以下であることがより好ましい。成形体の結晶化度が１０％未満では、高温下にて自重により変形が起こることがある。また成形体の結晶化度が１０％未満では、耐薬品性試験前後のヘイズ値の差が大きくなることがある。なお、ステレオコンプレックス結晶がポリ−Ｌ−乳酸セグメントおよびポリ−Ｄ−乳酸セグメントの割合が１：１で形成されることを考慮すると、結晶化度の上限は５０％である。
【００３１】
また本発明における成形体はステレオ結晶化度が９．９％以上５０％以下であることが好ましい。ここで言うステレオ結晶化度は、上記の『結晶化度』と『ステレオ化率』の積を１００で除した値のことである。
【００３２】
本発明における成形体は、結晶核剤及び／又は可塑剤を含むことが好ましい。結晶核剤及び／又は可塑剤はポリ乳酸樹脂の冷結晶化温度を下げることにより成形時予熱工程での結晶化を促進する効果を有するため、成形体の結晶化度を１０％以上５０％以下とする点で好ましい。また該添加剤の結晶化促進効果により予熱工程でのシート全体で均一に結晶化が進むため、結晶化不十分な領域でのボイド発生を抑制し成形体のヘイズを５％以下とする点で好ましい。
【００３３】
結晶核剤としては、公知のものを使用することができ、例えば、タルクなどの無機系核剤、エチレンビスラウリン酸アミド、エチレンビスステアリン酸アミド、エチレンビス−１２−ジヒドロキシステアリン酸アミドおよびトリメシン酸トリシクロヘキシルアミドなどの有機アミド系化合物、銅フタロシアニンおよびピグメントイエロー１１０などの顔料系核剤、有機カルボン酸金属塩、フェニルホスホン酸亜鉛などを挙げることができる。この中でも耐ブリードアウト性、透明性の観点からエチレンビスラウリン酸アミドやエチレンビスステアリン酸アミドが特に好ましい。
【００３４】
可塑剤としては、公知のものを使用することができ、例えば、ポリアルキレングリコール系可塑剤、ポリエステル系可塑剤、多価カルボン酸エステル系可塑剤、グリセリン系可塑剤、リン酸エステル系可塑剤、エポキシ系可塑剤、ステアリン酸アミド、エチレンビスステアリン酸アミドなどの脂肪酸アミド、ペンタエリスリトール、各種ソルビトール、ポリアクリル酸エステル、シリコーンオイルおよびパラフィン類などを挙げることができる。ポリアルキレングリコール系可塑剤としてはポリ乳酸ユニットとポリエーテルユニットからなるブロック共重合体が耐ブリードアウト性、相溶性の観点から好ましく、ポリ乳酸乳ユニットとポリエチレングリコールユニットからなるブロック共重合体が特に好ましい（以下、このブロック共重合体をブロック共重合体可塑剤という）。また多価カルボン酸エステル系可塑剤としてはアジピン酸系エステルが特に好ましい。
【００３５】
結晶核剤及び／又は可塑剤は、ポリ乳酸樹脂を含む成形体の総質量に対して０．０１〜２０質量％含有されるのが好ましく、０．１〜５質量％含有されるのがより好ましい。０．０１質量％未満の場合、添加量が少なすぎるため予熱工程における結晶化促進効果が得られない。また２０質量％より多い場合、透明性や高温剛性の低下が起こる。
【００３６】
本発明における成形体は、ポリ乳酸樹脂を含むシートを予熱する工程（以下、予熱工程という）、及び予熱したシートを成形する工程（以下、成形工程）を有する方法により製造されることが好ましい。より詳細には、本発明の成形体は、間接加熱方式による成形体の製造方法であって、ポリ乳酸樹脂を含むシートを予熱する工程（以下、予熱工程という）、及び予熱したシートを成形する工程を有し、予熱工程におけるシートの温度が、１６５℃〜２４０℃であることを特徴とする製造方法、又は、熱板直接加熱方式による成形体の製造方法であって、結晶化度が１０％以上５０％以下のポリ乳酸樹脂を含むシートを製造し、該シートを予熱する工程（以下、予熱工程という）、及び予熱したシートを成形する工程を有し、予熱工程におけるシートの温度が、１６５℃〜２４０℃であることを特徴とする成形体の製造方法により製造されることが好ましい。
【００３７】
このような製造方法としては、真空成形法、真空圧空成形法、プラグアシスト成形法、ストレート成形法、フリードローイング成形法、プラグアンドリング成形法、スケルトン成形法などの熱成形と呼ばれる各種成形法を適用することができる。各種成形法において前述の予熱工程は、間接加熱方式と熱板直接加熱方式がある。間接加熱方式は、シートから離れた位置に設置された加熱装置によってシートを予熱する方式である。熱板直接加熱方式は、シートと熱板が接触することによってシートを予熱する方式である。本発明の成形体の製造方法における予熱工程としては、間接加熱方式と熱板直接加熱方式のいずれの方法も好ましく用いることができる。
【００３８】
本発明の成形体の製造方法では、成形体としての耐熱性、耐薬品性を考慮すると、予熱工程におけるシートの温度が、１６５℃〜２４０℃であることが好ましい。予熱工程におけるシートの温度は、より好ましくは１８０℃〜２２０℃、さらに好ましくは１９０℃〜２１０℃である。なお、ここでいうシート温度とは、間接加熱方式においてはシートから一定の距離をおいて設置された赤外線放射温度計等の温度検出機によって検出された予熱工程終了時のシート表面の値を指し、熱板直接加熱方式においては熱板自体の表面温度を指す。
【００３９】
本発明の成形体の製造方法では、予熱工程により軟化したシートを、成形工程において金型に密着させる際に、金型の形状においてシート全体が若干延伸されるが、延伸フィルム等の製造方法と異なり、延伸後の熱処理により延伸によって発生した歪を緩和するという工程が存在しない。そのため、特許文献２に示されるようなシート温度を１４０℃程度にして成形した場合、成形物をガラス転移点以上の高温下に曝露すると成形物全体で収縮が起こってしまい、例えば蓋材として用いた場合、底材との嵌合性が悪くなり蓋材として機能しなくなるという問題が起こる。しかしながら、予熱工程におけるシートの温度を１６５℃〜２４０℃の範囲とすることにより、ポリ乳酸樹脂が十分な分子運動を保持した状態で延伸されるため延伸による歪の発生が抑えられ、成形体の収縮率を−５％〜３％とすることが可能となる。なお予熱工程におけるシート温度が２４０℃を越えると、ステレオコンプレックス結晶の融解による剛性低下が起こるという観点から予熱工程でのシート温度の上限は２４０℃である。
【００４０】
さらに本発明において、予熱工程におけるシート温度を１６５℃〜２４０℃とすることは、本発明の成形体のステレオ化率を９９％以上１００％以下とし、ヘイズを５％以下とする上でも非常に重要な意味を有する。前記の通りホモ結晶は粗大な球晶を形成するため、ステレオコンプレックス結晶とともにホモ結晶が存在すると透明性に劣ることがある。ポリ−Ｌ−乳酸またはポリ−Ｄ−乳酸のみで存在する場合のホモ結晶の融点は、１５０℃〜１８０℃程度の値を示すが、ホモ結晶がステレオコンプレックス結晶と混在する場合、ステレオコンプレックス結晶によるホモ結晶の成長阻害のため、融点は１６０℃程度となる。従って予熱工程におけるシート温度を、ホモ結晶の融点より高い１６５℃以上とすることにより、ホモ結晶の融解を融解させることができ、ステレオ化率が９９％以上１００％以下でヘイズが５％以下の透明性の高い成形体とすることが可能になる。
【００４１】
また本発明において、予熱工程におけるシート温度を１６５℃〜２４０℃とすることは成形物の結晶サイズを２５ｎｍ〜５０ｎｍとする上でも重要である。ステレオコンプレックス結晶にはその融点を超えない範囲内での熱処理により結晶サイズが大きくなるという特徴がある。予熱工程におけるシートの温度を１６５℃〜２４０℃とすることにより、予熱工程において結晶サイズが上昇し、高温下でも剛性を有し、かつ実用上問題ないレベルの耐薬品性を有した成形体とすることが可能となる。
【００４２】
間熱加熱方式による成形体の製造方法においては、予熱工程に通す前のポリ乳酸樹脂を含むシート（成形に用いるシート）の結晶化度は特に限定されず、０％以上５０％以下であることが好ましい。
【００４３】
一方で熱板直接加熱方式（以下、熱板成形法と称す）による成形体の製造方法においては、予熱工程に通す前のポリ乳酸樹脂を含むシート（成形に用いるシート）の結晶化度が１０％以上５０％以下であることが好ましい。熱板直接加熱方式（以下、熱板成形法と称す）による成形体の製造方法において、予熱工程に通す前のシートの結晶化度を１０％以上５０％以下の範囲とすることにより、シートと熱板を直接接触させた際に発生するシートと熱板の粘着の問題を回避することが可能となる。
【００４４】
本発明における成形体の製造方法において、間接加熱方式を用いる場合、予熱工程において、シート中のポリ乳酸樹脂の冷結晶化温度（Ｔｃ）と、成形前シート中のポリ乳酸樹脂の結晶化度（Ｘｃ）と、予熱工程における平均昇温速度（Ｖ）が式（Ａ）を満たすことが好ましい。なおここで、冷結晶化温度（Ｔｃ）とは、昇温過程におけるガラス状態からの結晶化の速度がもっとも大きくなる温度のことであり、Ｔｃの求め方は、物性の測定方法および効果の評価方法の欄に記載した。また、予熱工程における平均昇温速度（Ｖ）とは、予熱開始時点のシート温度と予熱工程終了時のシート温度との差を昇温に要した時間で割った値であり、その測定法は物性の測定方法および効果の評価方法の欄に記載した。
【００４５】
(（１２０−Ｔｃ）／Ｖ０．３) ＋Ｘｃ／１０≧９  ・・・式（Ａ）
Ｔｃ、Ｖ、Ｘｃが式（Ａ）を満たさない場合、予熱工程が終了した段階でのポリ乳酸樹脂の結晶化が不十分となるため、十分な耐熱性や透明性が得られないことがある。
【００４６】
また、前記冷結晶化温度（Ｔｃ）は９５℃以下であることが好ましい。
【００４７】
工業レベルでの成形体の製造においては生産速度を上げるために、平均昇温速度（Ｖ）はできるだけ大きい値とする傾向にある。そのため間接加熱方式による製造においては、予め成形に用いるシートに熱処理を施し結晶化度が高いシートとしておくか、または結晶化特性に優れたシートを用いることが好ましく、そのような観点から結晶化温度（Ｔｃ）は９５℃以下であることが好ましい。冷結晶化温度（Ｔｃ）は通常、ポリ乳酸樹脂のガラス転移温度以上の値を取ること、および一般的に知られているポリ乳酸のガラス転移温度が６０℃であることを考慮すると、冷結晶化温度（Ｔｃ）の下限は６０℃である。
ポリ乳酸樹脂の冷結晶化温度を９５℃以下とするには、前記の結晶核剤及び／又は可塑剤を、ポリ乳酸樹脂を含む成形体の総質量に対して好ましくは０．０１〜２０質量％、より好ましくは０．１〜２０質量％含有させればよい。
【００４８】
本発明の成形体は、必要に応じて本発明の目的を損なわない範囲でその他の添加剤、例えば、難燃剤、熱安定剤、光安定剤、酸化防止剤、着色防止剤、紫外線吸収剤、帯電防止剤、粘着性付与剤、脂肪酸エステル、ワックスなどの有機滑剤またはポリシロキサンなどの消泡剤、顔料、染料などの着色剤を適量配合することができる。
【００４９】
また、本発明の成形体は、ポリ乳酸樹脂以外の樹脂を含んでも良い。ポリ乳酸以外の樹脂の含有量は、ポリ乳酸樹脂を含む成形体の総質量に対して０〜８０質量％が好ましく、より好ましくは０〜６０質量％、さらに好ましくは０〜４０質量％である。ポリ乳酸樹脂以外の樹脂としては特に限定されないが、ポリ乳酸との相溶性が良く、混合後の樹脂組成物のガラス転移温度が向上し、高温剛性が向上できる点から、ポリ（メタ）アクリレートが好ましい。また、ポリ乳酸樹脂以外の樹脂として、耐衝撃性付与および成形性向上の観点から、ガラス転移温度が６０℃以下の樹脂を用いることも好ましい。
【００５０】
本発明の成形体は、ブロッキング防止、帯電防止、離型性付与、耐傷付き性改良などの目的で、表面に機能層を設けてもよい。
【００５１】
さらに本発明の成形体には、各種粒子を含有することができる。粒子を含有することにより、シートから成形体を製造する際、成形金型とシートとの滑りが良くなり、金型からの離型性も良くなる。粒子の種類は、目的や用途に応じて適宜選択され、本発明の効果を損なわなければ特に限定されないが、無機粒子、有機粒子、架橋高分子粒子、重合系内で生成させる内部粒子などを挙げることができる。もちろん、各粒子は、それぞれ単独で使用しても、混合して用いても構わない。
【００５２】
また、本発明の成形体を製造する際に用いるシートには、その少なくとも片面に、離型層を有することが好ましい。これは、本発明の成形体をシートから製造する際に、シートと金型間の離型性を良好にすることができるからである。かかる離型層の素材としては公知のものを用いることができ、長鎖アルキルアクリレート、シリコーン樹脂、メラミン樹脂、フッ素樹脂、セルロース誘導体、尿素樹脂、ポリオレフィン樹脂、パラフィン系離型剤などから選ばれた１種以上が好ましく用いられる。
【００５３】
また、本発明の成形体を製造する際に用いるシートには、その少なくとも片面に、帯電防止層を有することが好ましい。かかる帯電防止層の素材としては公知のものを用いることができるが、主鎖に４級アンモニウム塩を有する帯電防止剤が好ましい。また、スルホン酸、スルホン酸塩、ビニルイミダゾリウム塩、ジアニルアンモニウムクロライド、ジメチルアンモニウムクロリド、アルキルエーテル硫酸エステルの少なくとも１種を含む共重合体を含有させることにより帯電防止性を付与することができる。
【００５４】
以下に、本発明の成形体の製造方法について述べる。
【００５５】
ポリ乳酸樹脂として前述の（Ａ）〜（Ｃ）のいずれかを用い、これを押出機にて溶融押出し、金網メッシュによる異物除去、ギアポンプによる流量適性化を行った後、マニホールド口金に供給する。押出機から押し出された溶融樹脂は、口金よりシート状に押出され当該シートは、エアナイフ、または静電印加等の方式により、キャスティングドラムに密着させ、冷却固化せしめて未延伸シートとする。
【００５６】
ここで、ゲルや熱劣化物等の異物の混入による表面荒れを防ぐために、５０〜４００ｍｅｓｈの金網メッシュを使用することが好ましい。また未延伸シートの厚みとしては、成形性の観点から好ましくは５０μｍ〜２，０００μｍ、さらに好ましくは１００〜１，０００μｍ、特に好ましくは１５０〜５００μｍである。
【００５７】
該未延伸シートは、成形性の向上や成形体とした際の耐熱性を向上させるために、７０℃以上の温度で熱処理を施してもよい。７０℃以上での熱処理により結晶化を促進することで、該未延伸シートを結晶化シートとすることができる。シートの耐熱性を向上させるため、熱処理を施す工程の温度は、７０℃以上２１０℃以下が好ましく、より好ましくは７５℃以上１８０℃以下、さらに好ましくは８０℃以上１５０℃以下である。熱処理を施す工程の時間は、シートに十分な耐熱性を付与するために、５秒〜５分間が好ましく、５秒〜３分間がより好ましい。熱処理を施す方法としては特に限定しないが、加熱オーブンによる方法や加熱ロールによる方法が好ましい。加熱オーブンによる方法では、加熱方法として、熱風による方法や遠赤外ヒーターによる方法、これらの組み合わせによる方法等が好ましく採用できる。
【００５８】
上記により得られた未延伸シートまたは結晶化シートを成形体とするために、前記間接加熱方式の熱成形法を適用することができる。前記熱成形法においては金型の形状により、プラグアシスト法、エアースリップ法、リバースドロー法、プラグアシストリバースドロー法等の偏肉を抑制した方法を採用してもよい。また上記により得られた結晶化シートは結晶化度に応じて、熱板成形を適用することができる
上記成形方法における金型温度は成形により発生する歪を緩和除去させる観点から、成形体と金型の離型性が維持される範囲内できるだけ高い温度とすることが好ましい。好ましい温度としては０℃〜１００℃であり、より好ましくは５℃〜８０℃、更に好ましくは１５℃〜７０℃である。０℃未満では金型表面の結露により成形体の平滑性が損なわれてしまう。また１００℃を超える場合は成形体の軟化により金型離型時に成形体の型崩れが起こる。
【００５９】
〔物性の測定方法および効果の評価方法〕
本発明における物性の測定方法および効果の評価方法は下記の通りである。
【００６０】
１．ステレオ化率、結晶化度、結晶サイズ（広角Ｘ線測定）
成形体を測定する場合は、成形体の底部の表面がＸ線回折の測定面となるように切り出して、測定用のサンプルとした。また、成形前のシートを測定する場合は、シート中央部の表面がＸ線回折の測定面となるように切り出して、測定用のサンプルとした。本サンプル片を、Ｘ線回折装置（Ｂｒｕｋｅｒ  ＡＸＳ社製Ｄ８  ＡＤＶＡＮＣＥ）のサンプルホルダーに設置した。本Ｘ線回折装置による広角Ｘ線回折法（２θ−θスキャン法）により得られた回折ピークについて、非晶部分に伴う回折曲線をベースラインとして２θが１０〜３０度の総面積（Ｓｔｏｔａｌ）を１００％とし、ステレオ結晶に基づく１２度近辺、２１度近辺、２４度近辺の回折ピーク面積の和（Ｓｓｃ）を求め、式１によりステレオ化率を求めた。さらに２θ＝１２度付近のピークの半値幅から式２を用いて結晶サイズを求めた。また式３により結晶化度を求めた。
【００６１】
ステレオ化率  ＝  Ｓｓｃ×１００  ／  Ｓｔｏｔａｌ  ・・・・（式１）
結晶サイズ    ＝  ０．１５４１８／（（半値幅２ − 装置定数２）０．５×ＣＯＳθ）・・・・（式２）
（装置定数には０．１３度を使用）
結晶化度  ＝  Ｓｔｏｔａｌ／（Ｓｔｏｔａｌ＋非晶部分に伴う回折曲線の面積）×１００
・・・（式３）
測定条件
Ｘ線源：ＣｕＫα線
出力：４０ｋＶ、４０ｍＡ
スリット径：ＤＳ＝ＳＳ＝１度、ＲＳ＝０．６ｍｍ、ＲＳｍ＝１ｍｍ
検出器：シンチレーションカウンター
測定範囲：５〜８０度
ステップ幅（２θ）：０．０５度
スキャン速度：１度／ｍｉｎ
なお、測定サンプルとして成形前のシートを用いて式３により得られる値を成形前シートの結晶化度（Ｘｃ）とする。
【００６２】
２．透明性：ヘイズ値（％）
ヘイズメーターＨＧＭ−２ＤＰ型（スガ試験機社製）を用いて、成形体のヘイズ値を測定した。なお、ヘイズ値を測定用のサンプルは成形体の底部から切り出した。測定は１サンプルにつき５回行い、５回の測定の平均値（平均へイズ値）を求めた。続いて式４により２５０μｍに換算した値を求めた。
ヘイズ値  ＝  平均ヘイズ値  ×  ２５０／サンプル厚み  ・・・（式４）
なお、シート厚みは  ダイヤルゲージ式厚み計（ＪＩＳ  Ｂ７５０３（１９９７）、ＰＥＡＣＯＣＫ製ＵＰＲＩＧＨＴ  ＤＩＡＬ  ＧＡＵＧＥ（０．００１×２ｍｍ）、Ｎｏ．２５、測定子５ｍｍφ平型）を用いて、シートのＭＤ（長手）方向およびＴＤ（幅）方向に１０ｃｍ間隔で１０点ずつ測定し、その平均値を当該シートのシート厚み（μｍ）とした。
【００６３】
３．収縮率
成形体の平坦面から幅４ｍｍの短冊状サンプルを切り出し、熱機械分析装置（ＳＩＩ社製  ＴＭＡ６１００）を用いて、荷重２９．６ｍＮ／ｍｍ２、昇温１０Ｋ／ｍｉｎ、サンプル長２０ｍｍ設定の条件で測定を行い、式５により８０℃における収縮率を求めた。
【００６４】
収縮率（％）＝  ８０℃での収縮量／２５℃でのサンプル長  ×  １００  ・・・（式５）
なお、ＴＭＡ測定を行う際のサンプルを採取する箇所としては、成形時に金型の底面と接する面の中央部付近の、上記短冊状サンプルを採取可能な、平面性を有した箇所とした。
【００６５】
ここで８０℃での収縮量とは、式６により算出される値を指す。
８０℃での収縮量=２５℃でのサンプル長−８０℃でのサンプル長・・・（式６）
４．成形体の耐熱性
蓋型の成形体を８０℃の熱風オーブンで５分保持し、試験後の成形体の変形具合を観察し成形体の収縮度合いに従い以下の３段階で評価した。
収縮がひどく元の形状を維持できていない：×  
ほとんど収縮しておらず元の形状を維持している：○
どちらとも言えない：△
５．重量平均分子量
ポリ乳酸樹脂の重量平均分子量は、ゲルパーミエーションクロマトグラフィー（ＧＰＣ）により測定し、標準ポリメチルメタクリレートの値に換算した。ＧＰＣの測定は、検出器にＷＡＴＥＲＳ社示差屈折計ＷＡＴＥＲＳ４１０を用い、ポンプにＷＡＴＥＲＳ社ＭＯＤＥＬ５１０を用い、カラムにＳｈｏｄｅｘ  ＧＰＣ  ＨＦＩＰ−８０６ＭとＳｈｏｄｅｘ  ＧＰＣ  ＨＦＩＰ−ＬＧを直列に接続したものを用いて行った。測定条件は、流速０．５ｍＬ／ｍｉｎとし、溶媒にヘキサフルオロイソプロパノールを用い、試料濃度１ｍｇ／ｍＬの溶液を０．１ｍＬ注入した。
【００６６】
６．融点、冷結晶化温度（Ｔｃ）
ポリ乳酸樹脂の融点および冷結晶化温度（Ｔｃ）は、パーキンエルマー社示差走査型熱量計（ＤＳＣ）により測定した。測定条件は、試料５ｍｇ、窒素雰囲気下、昇温速度が２０℃／分である。ここで、融点とは、結晶融解ピークにおけるピークトップの温度のことを指す。また冷結晶化温度（Ｔｃ）は１５０℃以下の温度領域において発熱方向に観測される結晶化ピークにおけるピークトップ温度のことを指す。
【００６７】
ここで示す融点、および冷結晶化温度（Ｔｃ）とは、１回目の加熱工程で昇温速度２０℃／分で３０℃から２５０℃まで昇温した後、降温速度２０℃／分で３０℃まで冷却し、さらに２回目の加熱工程で昇温速度２０℃／分で３０℃から２５０℃まで昇温したときに測定される融点、および冷結晶化温度のことである。
【００６８】
７．予熱工程におけるシートの温度、平均昇温速度（Ｖ）
予熱工程におけるシート温度は、間接加熱方式の製造方法の場合には、シートから３０ｃｍの距離をおいて設置された赤外線放射温度計により測定した。また平均昇温速度（Ｖ）は赤外線放射温度計により検知される予熱開始時点のシート温度、予熱工程終了時のシート温度、昇温に要した時間を用いて式（Ｂ）により算出した。
【００６９】
平均昇温速度（Ｖ）［℃／秒］＝
（予熱工程終了時のシート温度―予熱開始時点のシート温度）／昇温に要した時間
・・・式（Ｂ）
式（Ｂ）により得られた平均昇温速度（Ｖ）およびＤＳＣにより得られた冷結晶化温度（Ｔｃ）、広角Ｘ線測定により得られた結晶化度（Ｘｃ）が式（Ａ）を満足する場合は、式（Ａ）との関係を○と表記し、式（Ａ）を満足しない場合は、式（Ａ）との関係を×と表記した。
【００７０】
一方で、熱板直接加熱方式の製造方法の場合には、熱板とシートが直接接触することによりシートが加熱される方式となっているため成形前に熱板自体の表面温度を接触式の温度計にて測定し、その値をシート温度とした。
【００７１】
８．成形体の耐薬品性
成形体の金型の底面と接する面の中央部付近からヘイズ測定可能な平面性を有したサンプルを切り出した。本サンプルを２５℃の環境下で、表に記載の溶媒（トルエン、アセトン、エタノール、メチルエチルケトン、酢酸エチル）中に２４時間保管した後、溶媒中に保管する前後のヘイズ値の差を測定し、成形体の耐薬品性を評価した。ヘイズ値の差が小さいほど耐薬品性に優れており、◎、○であると実用上問題なく使用できる。
なお、ヘイズ値の差は下記の式から算出した。
ヘイズ値の差＝溶媒中に保管する前のヘイズ値−溶媒中に保管した後のヘイズ値
◎：ヘイズ値の差が０以上１０未満
○：ヘイズ値の差が１０以上２０未満
△：ヘイズ値の差が２０以上
【実施例】
【００７２】
本発明の製造例、実施例、比較例で用いた原料は下記の通りである。なお、製造例、実施例、比較例では下記の略称で表記することがある。【００７３】
Ａ−１：製造例１（ポリ−Ｌ−乳酸とポリ−Ｄ−乳酸の混合物）
Ａ−２：製造例２（ポリ−Ｌ−乳酸からなるセグメント及びポリ−Ｄ−乳酸からなるセグメントから構成されるポリ乳酸ブロック共重合体）
Ａ−３：製造例３（ポリ−Ｌ−乳酸、ポリ−Ｄ−乳酸、およびＡ−２の混合物）
［製造例１］（Ａ−１の製造例）
撹拌装置と還流装置を備えた反応容器中に、９０質量％Ｌ−乳酸水溶液を５０質量％入れ、温度を１５０℃にした後、徐々に減圧して水を留去しながら３．５時間反応した。その後、窒素雰囲気下で常圧にし、酢酸スズ（ＩＩ）０．０２質量％を添加した後、１７０℃にて１３Ｐａになるまで徐々に減圧しながら７時間重合反応を行い、ポリ−Ｌ−乳酸（ＰＬＬＡ１）を得た。ＰＬＬＡ１の重量平均分子量は１．８万、融点は１４９℃、融解終了温度は１６３℃であった。【００７４】
得られたＰＬＬＡ１を、窒素雰囲気下１１０℃で１時間結晶化処理を行った後、６０Ｐａの圧力下、１４０℃で３時間、１５０℃で３時間、１６０℃で１８時間固相重合を行い、ポリ−Ｌ−乳酸（ＰＬＬＡ２）を得た。ＰＬＬＡ２の重量平均分子量は２０．３万、融点は１７０℃であった。【００７５】
次に、撹拌装置と還流装置を備えた反応容器中に、９０質量％Ｄ−乳酸水溶液を５０質量％入れ、温度を１５０℃にした後、徐々に減圧して水を留去しながら３．５時間反応した。その後、窒素雰囲気下で常圧にし、酢酸スズ（ＩＩ）０．０２質量％を添加した後、１７０℃にて１３Ｐａになるまで徐々に減圧しながら７時間重合反応を行い、ポリ−Ｄ−乳酸（ＰＤＬＡ１）を得た。ＰＤＬＡ１の重量平均分子量は１．７万、融点は１４８℃、融解終了温度は１６１℃であった。【００７６】
得られたＰＤＬＡ１を、窒素雰囲気下１１０℃で１時間結晶化処理を行った後、６０Ｐａの圧力下、１４０℃で３時間、１５０℃で３時間、１６０℃で１４時間固相重合を行い、ポリ−Ｄ−乳酸（ＰＤＬＡ２）を得た。ＰＤＬＡ２の重量平均分子量は１５．８万、融点は１６８℃であった。【００７７】
次に、ＰＬＬＡ２とＰＤＬＡ２を、あらかじめ窒素雰囲気下で温度１１０℃、２時間結晶化処理を行っておき、ＰＬＬＡ２／ＰＤＬＡ２＝５０／５０（質量比）になるように原料を配合し、触媒失活剤（アデカ製、“アデカスタブ”ＡＸ−７１）をＰＬＬＡ２とＰＤＬＡ２の合計１００質量％に対し０．５質量％をドライブレンドした後、シリンダー温度を２４０℃、スクリュー回転数を１００ｒｐｍに設定した、２ヶ所のニーディングブロック部を有するＰＣＭ３０二軸押出機で溶融混練し、ダイスから吐出されたストランドを冷却バス内で冷却した後、ストランドカッターにてペレット化することで、ペレット状のポリ乳酸樹脂Ａ−１を得た。【００７８】
ポリ乳酸樹脂Ａ−１の重量平均分子量は１８．２万、融点は２１４℃であった。なお、得られたＡ−１は圧力１３．３Ｐａ、１１０℃で２時間結晶化処理を行った。【００７９】
［製造例２］（Ａ−２の製造例）
Ａ−２はポリ−Ｌ−乳酸とポリ−Ｄ−乳酸を二軸押出機中で混合することで混合物を製造し、該混合物を固相重合することによって前記ポリ乳酸ブロック共重合体を製造した。具体的には製造例１で得られたＰＤＬＡ１を、窒素雰囲気下１１０℃で１時間結晶化処理を行った後、６０Ｐａの圧力下、１４０℃で３時間、１５０℃で３時間、１６０℃で６時間固相重合を行い、ポリ−Ｄ−乳酸（ＰＤＬＡ３）を得た。ＰＤＬＡ３の重量平均分子量は４．２万、融点は１５８℃であった。【００８０】
製造例１で得られたＰＬＬＡ２とＰＤＬＡ３を、あらかじめ窒素雰囲気下で温度１１０℃、２時間結晶化処理を行っておき、ＰＬＬＡ２をＴＥＸ３０α二軸押出機（日本製鋼所製）の樹脂供給口より添加し、ＰＤＬＡ３をＬ／Ｄ＝３０の部分に設けたサイド供給口より添加し溶融混練を行った。二軸押出機は、樹脂供給口よりＬ／Ｄ＝１０の部分に温度１８０℃に設定した可塑化部分を設け、Ｌ／Ｄ＝３０の部分にはニーディングディスクを備えてせん断付与できるスクリューとしてせん断付与下で混合できる構造をしており、ＰＬＬＡ２とＰＤＬＡ３の混合はせん断付与下、混合温度２００℃で行った。ダイスから吐出されたストランドを冷却バス内で冷却した後、ストランドカッターにてペレット化することで、ペレット状のポリ乳酸溶融混練樹脂を得た。得られたポリ乳酸溶融混練樹脂を真空乾燥機中、１１０℃にて圧力１３．３Ｐａで２時間乾燥後、１４０℃にて圧力１３．３Ｐａで４時間固相重合を行い、次いで１５０℃に昇温して４時間、さらに１６０℃に昇温して１０時間固相重合を行い、ポリ乳酸ブロック共重合体を得た。次いで、触媒失活剤（アデカ製、“アデカスタブ”ＡＸ−７１）を得られたポリ乳酸ブロック共重合体１００質量％に対し０．５質量％をドライブレンドした後、シリンダー温度を２４０℃、スクリュー回転数を１００ｒｐｍに設定した、２ヶ所のニーディングブロック部を有するＰＣＭ３０二軸押出機で溶融混練し、ダイスから吐出されたストランドを冷却バス内で冷却した後、ストランドカッターにてペレット化することで、ペレット状のポリ乳酸樹脂Ａ−２を得た。ポリ乳酸樹脂Ａ−２の重量平均分子量は１６．６万、融点は２１３℃であった。なお、圧力１３．３Ｐａ、１１０℃で２時間結晶化処理を行った。【００８１】
［製造例３］（Ａ−３の製造例）
製造例１において得られたポリ乳酸樹脂Ａ−１、および、製造例２において得られたポリ乳酸樹脂Ａ−２を、ポリ−Ｌ−乳酸／ポリ−Ｄ−乳酸／ポリ乳酸ブロック共重合体＝１／１／１の質量割合で製造例１と同様の方法で二軸押出機中にて混合することで混合物を得た。ポリ乳酸樹脂Ａ−３の重量平均分子量は１７．６万、融点は２１０℃であった。なお、圧力１３．３Ｐａ、１１０℃で２時間結晶化処理を行った。【００８２】
［製造例４]（Ａ−４の製造例）
製造例１において、ＰＬＬＡ２とＰＤＬＡ２および、触媒失活剤（アデカ製、“アデカスタブ”ＡＸ−７１）をドライブレンドする際に、結晶核剤（エチレンビスラウリン酸アミド）をＰＬＬＡ２とＰＤＬＡ２の合計１００質量％に対し１質量％、新たにドライブレンドした後、シリンダー温度を２４０℃、スクリュー回転数を１００ｒｐｍに設定した、２ヶ所のニーディングブロック部を有するＰＣＭ３０二軸押出機で溶融混練し、ペレット状のポリ乳酸樹脂Ａ−４を得た。  ポリ乳酸樹脂Ａ−４の重量平均分子量は１８．２万、融点は２１４℃であった。なお、得られたＡ−４は圧力１３．３Ｐａ、１１０℃で２時間結晶化処理を行った。【００８３】
［製造例５］（Ａ−５の製造例）
製造例１において、ＰＬＬＡ２とＰＤＬＡ２および、触媒失活剤（アデカ製、“アデカスタブ”ＡＸ−７１）をドライブレンドする際に、アジピン酸エステル系可塑剤（大八化学製、“ＤＩＦＡＴＴＹ１０１”）をＰＬＬＡ２とＰＤＬＡ２の合計１００質量％に対し５質量％、新たにドライブレンドした後、シリンダー温度を２４０℃、スクリュー回転数を１００ｒｐｍに設定した、２ヶ所のニーディングブロック部を有するＰＣＭ３０二軸押出機で溶融混練し、ペレット状のポリ乳酸樹脂Ａ−５を得た。  ポリ乳酸樹脂Ａ−５の重量平均分子量は１８．２万、融点は２１４℃であった。なお、得られたＡ−５は圧力１３．３Ｐａ、１１０℃で２時間結晶化処理を行った。
本発明を、実施例に基づいて説明する。【００８４】
（実施例１）
ベント式押出機にポリ乳酸樹脂としてＡ−１ を、２３０℃で真空ベント部を脱気しながら溶融混練しながら押出し、１００ｍｅｓｈの金網メッシュにてポリマーを濾過させ、２３０℃に設定したマニホールド口金に供給した。続いて口金からシート状樹脂を２０℃に冷却したキャスティングドラムに静電印加方式により密着させて急冷して非晶シートを作製した後に、ワインダーにてシートを巻き取った。得られたシートは２５０μｍであった。つづいて、得られた非晶シートを１５０℃で５分間熱処理してステレオ化率６０％の結晶化シートを得た。【００８５】
上記、結晶化シートを用いて浅野研究所製ＦＫＳ真空圧空成形機に開口部１３２ｍｍ × １８３ｍｍ ×  底部１１２ｍｍ × １６０ｍｍ 、深さ２５ｍｍ の蓋状金型を取付け、ヒーター温度４００℃、圧空圧力３ｋｇ／ｃｍ２、金型温度５５℃の条件下、予熱工程におけるシート温度を２００℃として間接加熱方式にて真空圧空成形を行った。得られた成形体の結果は表１の通りであり、透明性・耐熱性・耐薬品性を有するものであった。【００８６】
（実施例２）
実施例１において、ポリ乳酸樹脂としてＡ−２を用いた以外は実施例１と同様の方法でステレオ化率８９％結晶化シートを得るとともに、その結晶化シートを用いて実施例１と同様の方法で成形体を得た。得られた成形体の結果は表１の通りであり、透明性・耐熱性・耐薬品性を有するものであった。【００８７】
（実施例３）
実施例２において得られた非晶シートについて結晶化処理を施さずに、実施例２と同様の方法で成形し、成形体を得た。得られた成形体の結果は表１の通りであり、透明性・耐熱性・耐薬品性を有するものであった。【００８８】
（実施例４）
実施例１において、ポリ乳酸樹脂としてＡ−３を用いた以外は実施例１と同様の方法でステレオ化率８０％の結晶化シートを得るとともに、実施例１と同様の方法で成形体を得た。得られた成形体の結果は表１の通りであり、透明性・耐熱性・耐薬品性を有するものであった。【００８９】
（実施例５）
真空圧空成形機に金型上部に３００ｍｍ×２００ｍｍの真空吸引または圧空吐出用の穴を備えた熱板を取り付けるとともに、熱板と金型による密閉空間が形成可能な仕様に変更して、熱板直接加熱方式による成形工程とした。続いて実施例２において得られた結晶化シートを用いて、予熱工程におけるシート温度を１７０℃として成形を行った。得られた成形体の結果は表１の通りであり、透明性・耐熱性・耐薬品性を有するものであった。【００９０】
（実施例６）
実施例２において真空圧空成形時のヒーター温度を５００℃として、予熱工程におけるシート温度を１８５℃として成形を行った。得られた成形体の結果は表１の通りであり、透明性・耐熱性・耐薬品性を有するものであった。【００９１】
（実施例７）
実施例２において真空圧空成形時のヒーター温度を６００℃として、予熱工程におけるシート温度を１６５℃として成形を行った。得られた成形体の結果は表１の通りであり、透明性・耐熱性・耐薬品性を有するものであった。【００９２】
（比較例１）
実施例２において、真空圧空成形時の予熱工程におけるシート温度を１４０℃として成形を行った。得られた成形体の結果は表２の通りであり、ステレオ化率が低いことに由来してヘイズが高く、また耐熱性試験時の収縮が激しく、かつ耐薬品性試験前後のヘイズ値の差が２０以上あり、耐薬品性に劣っていた。【００９３】
（比較例２）
実施例２における非晶シートの結晶化温度を、１８０℃をとすることによりホモ結晶を融解させ、ステレオ化率１００％の結晶化シートを得た。次いでこの結晶化シートを用いて、真空圧空成形時の予熱工程におけるシート温度を１４０℃として成形を行ったところ得られた成形体の透明性は表２の通りであり、ステレオ化率１００％にも関わらず高いヘイズを示した。分子運動が低い温度領域での成形となっているため、成形時にボイドが発生しヘイズが高かったと推定される。また、耐薬品性試験前後のヘイズ値の差が２０以上あり、耐薬品性に劣っていた。【００９４】
（比較例３）
実施例２において得られたＡ−２の非晶シートを用い、実施例５と同様の方法で成形したところ、熱板へのシートの粘着が起こり成形できなかった。【００９５】
（比較例４）
実施例１において、真空圧空成形時の予熱工程におけるシート温度を１５５℃として成形を行った。得られた成形体の結果は表２の通りであり、耐熱性試験時の収縮が激しく、かつ耐薬品性試験前後のヘイズ値の差が２０以上あり、耐薬品性に劣っていた。【００９６】
（実施例８）
実施例１において、ポリ乳酸樹脂としてＡ−４を用い非晶シートを作成した。得られた非晶シートを用いて実施例６と同様の方法で成形を行った。得られた成形体の結果は表３の通りであり、Ａ−４の結晶化温度Ｔｃが低く結晶化特性に優れるために、高い平均昇温速度のもとでの成形でも優れた透明性・耐熱性・耐薬品性を有していた。【００９７】
（実施例９）
実施例８において、ポリ乳酸樹脂としてＡ−５を用いた以外は、実施例８と同様の方法で成形を行った。得られた成形体の結果は表３の通りであり、Ａ−５の結晶化温度Ｔｃが低く結晶化特性に優れるために、高い平均昇温速度のもとでの成形でも優れた透明性・耐熱性・耐薬品性を有していた。【００９８】
（比較例５）
実施例１において、得られたＡ−１の非晶シートを用い、実施例６と同様の方法で成形を行った。得られた成形体の結果は表３の通りであり、透明性・耐熱性に劣っていた。
（比較例６）
実施例６において、ポリ乳酸樹脂としてＡ−３を用いた以外は、実施例６と同様の方法で成形を行った。得られた成形体の結果は表３の通りであり、透明性に劣っていた。【００９９】
【表１】
2014148226.tif 000002
【０１００】
【表２】
2014148226.tif 000003
【０１０１】
【表３】
2014148226.tif 000004
【国際調査報告】
2014148226.tif 000005
2014148226.tif 000006
2014148226.tif 000007
2014148226.tif 000008